(57)【要約】【目的】トンネル内壁、建物内、外装等のコンクリート下地へタイルを貼着する際に、下地コンクリートの動きを緩衝してタイルの剥離、破損を防止する為の工法を提供することを目的とする。【構成】下地コンクリート面上にタイルが貼着された構造体において、下地コンクリート面上とタイルの間に、プライマ−層、第一接着剤層、弾性体層、第二接着剤層が一体化して、タイルが下地コンクリート面上に貼着されていることを特徴とする構造体。【選択図】なし【特許請求の範囲】
【請求項１】
下地コンクリート面上にプライマ−、接着剤をそれぞれ塗布した後、弾性体を貼着して、さらに接着剤を塗布した後に、その上からタイルを貼着することを特徴とするタイル貼り工法。
【請求項２】
下地コンクリート面上にタイルが貼着された構造体において、下地コンクリート面上とタイルの間に、プライマ−層、第一接着剤層、弾性体層、第二接着剤層が一体化して、タイルが下地コンクリート面上に貼着されていることを特徴とする構造体。
【請求項３】
請求項１、2に記載の弾性体の厚みが0.5ｍｍ以上、伸び率が30％〜500％の範囲にあることを特徴とする。
【発明の詳細な説明】
【技術分野】
【０００１】
本発明は、トンネル内壁、建物内、外装等のコンクリート下地へタイルを貼着する際に、弾性体を下地コンクリートとタイルの間に挿入することにより、下地コンクリートの動きを緩衝してタイルの剥離、破損を防止する為の工法に関するものである。
【背景技術】
【０００２】
トンネル内、建物内、外装等のコンクリート下地へタイルを貼着する際に、下地コンクリートにひび割れが発生し伸縮が生じる。その為、コンクリートに貼着したタイルが剥離や破損するといった被害が出ている。
【０００３】
従来のタイル壁面構造としてボード上にコーティング被膜を設け、該被膜上に骨材入りポルトランドセメントと合成ゴムラテックス等のポリマーを混合した接着剤層を介してタイルを貼着する工法が開示されている（特許文献1）。この構造は、材料数を少なくし、壁構造を薄くできるが、接着剤層の弾性によって耐衝撃性及び防水性を得ようとするものであり、接着剤の構成比に制限があるため確実堅固な防水壁構造は期待できない。
【０００４】
さらに、外壁下地板となるボード面上に伸長性水和凝固型防水材層を形成し、ポリマーセメントモルタルを介してタイルその他の外壁材を設ける構造が開示されている（特許文献2）。この塗材は強力な接着力を有し、水和凝固型で作業性が優れており、下地が湿った状態でも施工でき、ボードのジョイント部（突き合せ部）に対してもシームレスな防水層を形成できるものであるが、下地の伸縮に伴うタイルの追従が確実ではないといった問題があった。
【特許文献１】特公平３−３７８４
【特許文献２】特開平10−３１７５１８
【発明の開示】
【発明が解決しようとする課題】
【０００５】
本発明が解決しようとする課題は、トンネル内壁、建物内、外装等のコンクリート下地へタイルを貼着する際に、下地コンクリートの動きを緩衝してタイルの剥離、破損を防止する為の工法を提供することを目的とする。
【課題を解決するための手段】
【０００６】
このような課題を解決するための手段として、コンクリート下地へタイルを貼着する際に、下地コンクリート面上にプライマ−、接着剤をそれぞれ塗布した後、弾性体を貼着して、さらに接着剤を塗布した後に、その上からタイルを貼着することを特徴とし、下地コンクリートの動きを緩衝してタイルの剥離、破損を防止する工法に至った。さらに、上述した工法の他に、下地コンクリート面上にプライマ−、接着剤をそれぞれ塗布した後、あらかじめ、接着剤を塗布してタイルを貼着した弾性体を該下地コンクリートに貼着することも可能である。
【０００７】
本発明で使用するプライマ−には硬質のエポキシ樹脂が使用することができる。具体的にはJE−2570（アイカ工業製）が挙げられる。さらに、接着剤には硬質のエポキシ樹脂を使用することができる。具体的にはJB-75KYW(アイカ工業製)が挙げられる。
【０００８】
本発明で使用する弾性体には、ネオプレンゴム、クロロプレンゴム、ポリエチレン、発泡ウレタンゴム等を使用することができる。弾性体の厚みは0.5ｍｍ以上のものが好ましく、より好ましくは0.5ｍｍ〜15ｍｍものが好ましい。0.5ｍｍよりも薄くなると下地コンクリートの動きを十分に緩衝することができずにタイルが剥離、破損する。また、15ｍｍを越えるとタイルの荷重によって下地コンクリートから剥離する。さらに、JIS K 6251  加硫ゴムの引張試験方法で測定した弾性体の伸び率が30％〜500％の範囲にあるものが好ましく、30％未満では、下地コンクリートの動きを十分に緩衝することができずにタイルが剥離、破損する。また、500％を超えると、タイル貼着後にタイル自身の重さで弾性体が変形するため好ましくない。また、本発明で使用するタイルには、一般的な陶磁器質タイルを使用できる。
【発明の効果】
【０００９】
本発明における工法では、トンネル内壁、建物内、外装等のコンクリート下地へタイルを貼着する際に、弾性体を下地コンクリートとタイルの間に挿入することにより、下地コンクリートの動きを緩衝してタイルの剥離、破損を防止する効果が得られた。
【発明を実施するための最良の形態】
【００１０】
タイル剥離試験
２個のコンクリートブロックに6ｍｍの隙間を設けて、陶磁器質タイル（125×60×9mm）を貼り付け接着剤が硬化後、試験体を圧縮してコンクリート間の隙間を収縮することによりタイルの剥離状況を試験した。試験体は万能引張圧縮試験機で室温20℃、ヘッドスピード2ｍｍ/分の速度で圧縮した。
【実施例１】
【００１１】
２個のコンクリートブロックに6ｍｍの隙間を設けて、プライマー（JE-2570、アイカ工業製）を0.1kg/m2塗布して乾燥後、硬質エポキシ樹脂（JB-75KYW、アイカ工業製）を2.0kg/m2塗布し、伸び率150％、10ｍｍ厚のネオプレンゴムを貼着し、さらに、硬質エポキシ樹脂（JB-75KYW、アイカ工業製）を2.0kg/m2塗布し、陶磁器質タイルを貼り付けた。タイル剥離試験の試験体を図1に示す。その後、5℃、２０℃でそれぞれ7日間養生後、試験体を圧縮してコンクリート間の隙間を収縮することにより陶磁器質タイルの剥離状況を試験した。試験体は万能引張圧縮試験機で室温20℃、ヘッドスピード2ｍｍ/分の速度で圧縮した。試験の結果は表１に示した。
【比較例１及び２】
【００１２】
２個のコンクリートブロックに6ｍｍの隙間を設けて、プライマー（JE-2570、アイカ工業製）を0.1kg/m2塗布して乾燥後、比較例1では、硬質エポキシ樹脂（JB-75KYW、アイカ工業製）を2.0kg/m2塗布し、陶磁器質タイルを貼り付けた。その後、5℃、２０℃でそれぞれ7日間養生後、試験体を圧縮してコンクリート間の隙間を収縮することにより陶磁器質タイルの剥離状況を試験した。また、比較例2では、軟質接着剤（SE-30C10、アイカ工業製）を2.0kg/m2塗布し、陶磁器質タイルを貼り付けた。その後、5℃、２０℃でそれぞれ7日間養生後、試験体を圧縮してコンクリート間の隙間を収縮することにより陶磁器質タイルの剥離状況を試験した。試験体は万能引張圧縮試験機で室温20℃、ヘッドスピード2ｍｍ/分の速度で圧縮した。試験の結果は表１に示した。
【００１３】
表1
2006090014.tif 000002
【図面の簡単な説明】
【００１４】
【図１】タイル剥離試験の試験体1    コンクリートブロック2    陶磁器質タイル3    弾性体
【図１】
2006090014.tif 000003